КОМПОЗИЦИОННОЕ ВОЛОКНО, ПОКРЫТОЕ ДИОКСИДОМ КРЕМНИЯ, ДЛЯ АРМИРОВАНИЯ БЕТОНА

1. Композиционное волокно для армирования бетона, причем указанное композиционное волокно включает в себя:
множество стекловолокон, где множество стекловолокон содержит мономерное/олигомерное покрытие для образования покрытых волокон; и
множество частиц диоксида кремния, распределенных по поверхности покрытых волокон.
2. Композиционное волокно по п. 1, где мономерное/олигомерное покрытие является отверждаемым под воздействием тепловой энергии или ультрафиолетового излучения.
3. Композиционное волокно по п. 1, где стекловолокна представляют собой щелочестойкие стекловолокна.
4. Композиционное волокно по п. 1, где мономерное/олигомерное покрытие включает в себя эпоксиакрилат.
5. Композиционное волокно по п. 1, где композиционное волокно характеризуется длиной от 20 мм до 60 мм.
6. Композиционное волокно по п. 1, где композиционное волокно характеризуется шероховатостью поверхности между 20 мкм и 200 мкм.
7. Композиционное волокно по п. 1, где множество частиц диоксида кремния распределено по от около 5% до около 85% поверхности покрытых волокон.
8. Способ изготовления композиционного волокна, причем указанный способ предусматривает:
обеспечение вязкой мономерной/олигомерной композиции для покрытия;
нанесение вязкой мономерной/олигомерной композиции для покрытия на множество стекловолокон для образования покрытых волокон;
нанесение множества частиц диоксида кремния на поверхность покрытых волокон для образования волокон, покрытых диоксидом кремния; и
подвергание волокон, покрытых диоксидом кремния, воздействию тепловой энергии или излучения для отверждения мономерной/олигомерной композиции для покрытия и образования композиционного волокна.
9. Способ по п. 8, где волокна, покрытые диоксидом кремния, отверждают под воздействием ультрафиолетового излучения.
10. Способ армирования бетона, причем указанный способ предусматривает
обеспечение вязкой мономерной/олигомерной композиции для покрытия;
нанесение вязкой мономерной/олигомерной композиции для покрытия на множество стекловолокон для образования множества покрытых волокон;
нанесение множества частиц диоксида кремния на поверхность множества покрытых волокон для образования волокон, покрытых диоксидом кремния;
получение состава бетонной смеси; и
замешивание волокон, покрытых диоксидом кремния, в состав бетонной смеси.
11. Способ по п. 10, дополнительно предусматривающий стадию подвергания множества волокон, покрытых диоксидом кремния, воздействию тепловой энергии или излучения.
12. Способ по п. 11, предусматривающий подвергание множества волокон, покрытых диоксидом кремния, воздействию ультрафиолетового излучения.
13. Способ по п. 11, дополнительно предусматривающий стадию отверждения мономерной/олигомерной композиции для покрытия для образования множества композиционных волокон.
14. Способ по п. 10, где армированный бетон включает в себя торкретбетон.
15. Способ по п. 13, где указанные композиционные волокна характеризуются длиной от 20 мм до 60 мм.